FR 3042140 A1 20170414 FR 1559674 A 20151012 1 COMPOSANT DE STRUCTURE DE CAISSE AUTOMOBILE PRESENTANT UN EXCELLENT COMPROMIS ENTRE RESISTANCE MECANIQUE ET COMPORTEMENT AU CRASH Domaine de l'invention L'invention concerne le domaine des pièces ou composants de structure automobile encore appelée « caisse en blanc », fabriqués notamment par emboutissage de tôles en alliage d'aluminium, plus particulièrement en alliages de la série AA6xxx selon la désignation de l' « Aluminum Association », destinées à absorber de l'énergie de façon irréversible lors d'un choc, et présentant un excellent compromis entre résistance mécanique élevée et bon comportement au « crash », tels que notamment des absorbeurs de choc ou « crashboxes », pièces de renfort, de doublure, ou autres pièces de structure de caisse. Plus précisément, l'invention porte sur la fabrication de tels composants par emboutissage dans un état mis solution trempé et mûri suivi d'un durcissement par revenu sur pièce et d'un traitement de cuisson des peintures ou « bake hardening ». Etat de la technique En préambule, tous les alliages d'aluminium dont il est question dans ce qui suit sont désignés, sauf indication contraire, selon les désignations définies par l' « Aluminum Association » dans les « Registration Record Series » qu'elle publie régulièrement. Toutes les indications concernant la composition chimique des alliages sont exprimées comme un pourcentage en poids basé sur le poids total de l'alliage. L'expression 1,4 x Si signifie que la teneur en silicium exprimée en % en poids est multipliée par 1,4. Les définitions des états métallurgiques sont indiquées dans la norme européenne EN 515. 3042140 2 Les caractéristiques mécaniques statiques en traction, en d'autres termes la résistance à la rupture Rm, la limite d'élasticité conventionnelle à 0,2% d'allongement Rpo,2, et l'allongement à la rupture A%, sont déterminées par un essai de traction selon la norme NF EN ISO 6892-1. 5 Les angles de pliage, appelés alpha norm, sont déterminés par essai de pliage 3- points selon la norme NF EN ISO 7438 et les procédures VDA 238-100 et VDA 239200. Les alliages d'aluminium sont utilisés de manière croissante dans la construction automobile pour réduire le poids des véhicules et ainsi diminuer la 1() consommation de carburant et les rejets de gaz à effet de serre. Les tôles en alliage d'aluminium sont utilisées notamment pour la fabrication de nombreuses pièces de la « caisse en blanc » parmi lesquelles on distingue les pièces de peau de carrosserie (ou panneaux extérieurs de carrosserie) comme les ailes avant, toits ou pavillons, peaux de capot, de coffre ou de porte, et les pièces de doublure ou 15 composants de structure de caisse comme par exemple les doublures ou renforts de porte, de capot, de hayon, de pavillon, ou encore les longerons, les tabliers, les planchers de charges, les tunnels et les pieds avant, milieu et arrière, enfin les absorbeurs de choc ou « crashboxes ». Si de nombreuses pièces de peau sont déjà réalisées en tôles d'alliages d'aluminium, 20 la transposition de l'acier à l'aluminium de pièces de doublure ou de structure présentant des géométries complexes s'avère plus délicate. D'une part du fait de la moins bonne formabilité des alliages d'aluminium par rapport aux aciers et d'autre part du fait des caractéristiques mécaniques en général moins élevées que celles des aciers utilisés pour ce type de pièces. 25 En effet, ce type d'application requiert un ensemble de propriétés, parfois antagonistes telles que : - une formabilité élevée à l'état de livraison, état T4, en particulier pour les opérations d'emboutissage, - une limite d'élasticité contrôlée à l'état de livraison de la tôle pour maîtriser le 30 retour élastique lors de la mise en forme, - un bon comportement dans les divers procédés d'assemblage utilisés en carrosserie automobile tels que le soudage par points, le soudage laser, le collage, le clinchage ou le rivetage, 3042140 3 - une résistance mécanique élevée après cataphorèse et cuisson des peintures pour obtenir une bonne résistance mécanique en service tout en minimisant le poids de la pièce, - une bonne capacité à l'absorption d'énergie en cas de choc pour application à des 5 pièces de structure de caisse, - une bonne résistance à la corrosion, notamment la corrosion intergranulaire, la corrosion sous contrainte et la corrosion filiforme de la pièce finie, - une compatibilité avec les exigences du recyclage des déchets de fabrication ou des véhicules recyclés, 10 - un coût acceptable pour une production en grande série. Il existe cependant d'ores et déjà des véhicules automobiles de grande série disposant d'une caisse en blanc constituée majoritairement d'alliages aluminium. Par exemple le modèle Ford F-150 version 2014 est constitué de l'alliage de structure 15 AA6111. Cet alliage a été développé par le groupe « Alcan » dans les années 1980- 1990. Deux références décrivent ces travaux de développement : - P. E. Fortin et al, "An optimized Al alloy for Auto body sheet applications", SAE technical conference, March 1984 décrit la composition suivante : [Fortin] Si Fe Cu Mn Mg Cr Zn Ti AA6111 0,85 0,20 0,75 0,20 0,72 - - - 20 - M. J. Bull et al, "Al sheet alloys for structural and skin applications", 25th ISATA symposium, Paper 920669, June 1992: La propriété principale reste une forte résistance mécanique, même si elle est initialement prévue pour résister à l'indentation pour des applications du type peaux : 25 « A yield-strength of 280 MPa is achieved after 2% pre-strain and 30 min at 177°C ». D'autre part, d'autres alliages de la famille AA6xxx à hautes caractéristiques mécaniques ont été développés pour des applications aéronautiques ou automobiles. Ainsi, l'alliage du type AA6056, dont le développement date des années 1980 chez 30 « Pechiney » a fait l'objet de nombreux travaux et de nombreuses publications, soit pour optimiser les caractéristiques mécaniques, soit pour améliorer la tenue à la 3042140 4 corrosion intergranulaire. Nous retiendrons l'application automobile de ce type d'alliage, qui a fait l'objet d'une demande de brevet (W02004113579A1). Les alliages du type AA6013 ont également fait l'objet de nombreux travaux. 5 Par exemple, chez « Alcoa », dans la demande US2002039664 publiée en 2002, un alliage comprenant 0.6-1.15% Si ; 0.6-1% Cu ; 0.8-1.2% Mg ; 0.55-0.86% Zn ; moins de 0.1% Mn ; 0.2-0.3% Cr et environ 0.2% Fe, utilisé à l'état T6, combine une bonne résistance à la corrosion intergranulaire, ainsi qu'un Rpo,2 de 380 MPa. Chez « Aleris », une demande publiée en 2003, W003006697, a pour objet un 10 alliage de la série AA6xxx avec 0.2 à 0.45% de Cu. L'objet de l'invention est de proposer un alliage du type AA6013 avec un niveau de Cu réduit, ciblant 355 MPa de Rm à l'état T6 et une bonne résistance à la corrosion intergranulaire. La composition revendiquée est la suivante : 0.8-1.3% Si ; 0.2-0.45% Cu ; 0.5-1.1% Mn ; 0.45-1.0% Mg. 15 Notons enfin que dans la plupart des exemples précités, l'obtention des caractéristiques mécaniques (Rpo,2, Rm) élevées est atteinte en ayant recours à des alliages contenant au moins 0,5% de cuivre. 20 En outre, pour la réalisation en alliage d'aluminium de pièces de géométrie complexe, comme notamment une doublure de portière, non réalisable par emboutissage conventionnel avec les alliages précités, différentes solutions ont été envisagées et/ou mises en oeuvre par le passé : - Contourner la difficulté liée à l'emboutissage en réalisant ce type de pièces par 25 moulage et notamment du type « Sous-Pression ». En témoigne le brevet EP 1 305 179 B1 de Nothelfer GmbH sous priorité de 2000. - Pratiquer un emboutissage dit « à tiède » pour bénéficier d'une meilleure aptitude à l'emboutissage. Cela consiste à chauffer le flan en alliage d'aluminium, totalement ou localement à une température dite intermédiaire, soit de 150 à 350°C, pour 30 améliorer son comportement sous la presse dont l'outillage peut également être préchauffé. Le brevet EP 1 601 478 B1 de la demanderesse, sous priorité de 2003, repose sur cette solution. 3042140 5 - Modifier, via sa composition, l'aptitude à l'emboutissage de l'alliage de la série AA5xxx lui-même ; il a été notamment proposé d'augmenter la teneur en magnésium au-delà de 5%. Mais ceci n'est pas neutre en termes de résistance à la corrosion. - Utiliser des tôles composites constituées d'une âme en alliage de la série AA5xxx, à 5 teneur en Mg au-delà de 5% pour une meilleure formabilité, et d'une tôle de placage en alliage résistant mieux à la corrosion. Mais la résistance à la corrosion en bords de tôle, dans les zones poinçonnées ou plus généralement où l'âme est exposée, et notamment dans les assemblages, peut alors s'avérer insuffisante. - Enfin procéder à un laminage asymétrique afin de créer une texture 10 cristallographique plus favorable a également été proposé. En témoigne la demande JP 2003-305503 de Mitsubishi Aluminium). Mais l'industrialisation de ce type de laminage asymétrique est délicate, requiert des laminoirs spécifiques, peut avoir un impact défavorable sur l'aspect de surface des tôles obtenues, et peut aussi engendrer des surcoûts importants. 15 Compte tenu du développement croissant de l'utilisation des tôles en alliage d'aluminium pour les composants de carrosserie automobile et des productions de grande série, il existe toujours une demande de nuances encore améliorées permettant de réduire les épaisseurs sans altérer les autres propriétés de façon à 20 toujours accroître l'allègement. Bien évidemment, cette évolution passe par l'utilisation d'alliages à limite d'élasticité de plus en plus élevée, et la solution consistant à utiliser des alliages de la série AA6xxx de plus en plus résistants, mis en forme à l'état T4, c'est à dire après mise en solution et trempe, et durcissant fortement lors des opérations de pré-revenu 25 et cuisson des peintures et vernis, atteint ses limites. Elle débouche sur des alliages de plus en plus durs dès l'état T4 et qui, de ce fait, posent de sérieux problèmes de mise en forme. 30 Problème posé L'invention vise à obtenir un excellent compromis entre formabilité à l'état T4 et résistance mécanique élevée ainsi que bon comportement au rivetage et au 3042140 6 « crash » du composant fini, en proposant un procédé de fabrication de tels composants par mise en forme à l'état métallurgique T4 après maturation à l'ambiante, suivie d'un durcissement par revenu sur pièce mise en forme et d'une cuisson des peintures ou « bake hardening ». 5 Ces composants doivent en outre présenter une très bonne résistance à la corrosion et un bon comportement dans les divers procédés d'assemblage tels que le soudage par points, le soudage laser, le collage, le clinchage ou le rivetage. 10 Objet de l'invention L'invention a pour objet un procédé de fabrication d'un composant mis en forme, notamment embouti, de carrosserie ou structure de caisse automobile encore appelée « caisse en blanc » en alliage d'aluminium, comprenant les étapes suivantes : 15 - Fabrication d'une tôle ou bande d'épaisseur comprise entre 1 et 3,5 mm en alliage de composition (% en poids) : Si : 0,60 - 0,85 ; Fe : 260 MPa, une résistance à la rupture Rm > 290 MPa, un allongement à rupture A80 > 10%, ainsi qu'un angle de pliage anorm sans fissure > 90°. 15 La composition typique de l'alliage selon l'invention est la suivante (% en poids) : Si : 0,60 - 0,85 ; Fe : -2,67 x Si + 2,87 pour les teneurs en silicium et magnésium selon l'invention, les alliages ne pourront généralement pas être mis en solution, ce qui de fait nuira au compromis recherché. 3042140 9 La fourchette de teneur la plus avantageuse est de 0,60 à 0,75%. Mg : Généralement, le niveau de caractéristiques mécaniques des alliages de la famille des AA6xxx augmente avec la teneur en magnésium. Combiné au silicium 5 pour former les composés intermétalliques Mg2Si ou Mg5Si6, le magnésium contribue à l'accroissement des propriétés mécaniques. Une teneur minimum de 0,50% est nécessaire pour obtenir le niveau de caractéristiques mécaniques requis et former suffisamment de précipités durcissants. Au-delà de 1,00%, le ratio Si/Mg obtenu est défavorable au compromis de propriétés recherchées. 10 La fourchette de teneur la plus avantageuse est de 0,60 à 0,70%. Fe : Le fer est généralement considéré comme une impureté indésirable ; la présence de composés intermétalliques contenant du fer est en général associée à une diminution de la formabilité. De façon surprenante, les présents inventeurs ont 15 constaté qu'une teneur au-delà de 0,05%, et mieux 0,10%, améliore la ductilité et la formabilité notamment en retardant la rupture lors de la déformation après striction. Bien qu'ils ne soient pas liés à cette hypothèse les présents inventeurs pensent que cette effet surprenant pourrait provenir notamment de la diminution sensible de la solubilité du manganèse en solution solide quand cet élément est présent et/ou de la 20 formation d'une forte densité de particules intermétalliques garantissant une bonne « écrouissabilité » au cours de la mise en forme. Dans ces teneurs le fer peut également contribuer au contrôle de la taille des grains. Au-delà d'une teneur de 0,25%, trop de particules intermétalliques sont créées avec un effet néfaste sur la ductilité et la résistance à la corrosion. 25 La fourchette de teneur la plus avantageuse est de 0,05 à 0,20%. Mn : sa teneur est limitée à 0,30%. Une addition de manganèse au-delà de 0,05% peut accroître les caractéristiques mécaniques par effet de solution solide, mais au-delà de 0,30%, elle ferait très fortement décroitre la sensibilité à la vitesse de 30 déformation et donc la ductilité. Une fourchette avantageuse est de 0,10 à 0,15% 3042140 10 Cu : Dans les alliages de la famille des AA6000, le cuivre est un élément durcissant efficace en participant à la précipitation durcissante. A une teneur minimum de 0,05%, sa présence permet d'obtenir des caractéristiques mécaniques plus élevées. Dans l'alliage considéré, le cuivre au-delà de 0,20% a une influence 5 négative sur la résistance à la corrosion intergranulaire. La fourchette de teneur la plus avantageuse est de 0,08 à 0,15%. V et Ti : chacun de ces éléments, pour Ti à une teneur de 0,02% au minimum, peut favoriser un durcissement par solution solide conduisant au niveau de 10 caractéristiques mécaniques requis et chacun de ces éléments a de plus un effet favorable sur la ductilité en service et la résistance à la corrosion. Par contre, une teneur maximum de 0,15% pour Ti comme pour V est requise pour éviter les conditions de formation des phases primaires lors de la coulée verticale, qui ont un effet néfaste sur l'ensemble des propriétés revendiquées. La fourchette de teneur la 15 plus avantageuse est de 0,03 à 0,10% pour Ti et 0,05 à 0,10% pour V. Les autres éléments sont typiquement des impuretés dont la teneur est maintenue inférieure à 0,05 % ; le reste est l'aluminium. 20 Le procédé de fabrication des tôles selon l'invention comporte typiquement la coulée d'une plaque, le scalpage de cette plaque, suivi de son homogénéisation avantageusement avec une vitesse de montée en température d'au moins 30°C/h jusqu'à une température de 530 à 570°C avec un maintien entre 2 et 12 h, préférentiellement entre 4 et 6 h, suivi d'un refroidissement, soit jusqu'à température 25 ambiante, soit jusqu'à température de début de laminage à chaud. S'ensuit, après réchauffage dans le cas d'un refroidissement jusqu'à température ambiante après homogénéisation, le laminage à chaud de la plaque en une bande d'épaisseur comprise entre 3,5 et 10 mm, le laminage à froid jusqu'à l'épaisseur 30 finale typiquement comprise entre 1 et 3,5 mm, la mise en solution de la bande laminée à une température au-delà de la température de solvus de l'alliage, tout en évitant une fusion locale ou la brûlure, soit entre 540 et 570°C pendant 10 s à 30 min, la trempe à une vitesse de plus de 30°C/s et mieux d'au moins 100°C/s. 3042140 11 S'ensuit éventuellement un pré-revenu, c'est-à-dire un traitement à une température comprise entre 50 et 100 °C pendant une durée d'au moins 12 heures, typiquement obtenu par bobinage à une température d'au moins 60°C suivi du refroidissement à 5 l'air libre, puis une maturation à température ambiante pendant 72 h à 6 mois. Ainsi, les tôles selon l'invention présentent une très bonne aptitude à l'emboutissage. Les tôles subissent ensuite les opérations de : 10 Mise en forme, notamment par emboutissage sous presse pour obtenir une pièce tridimensionnelle, Traitement thermique à une température de substantiellement 205°C avec un temps de maintien compris entre 180 et 480 minutes, et de préférence entre 240 et 480 minutes, ou revenu à temps-température équivalent teq-Teq selon 15 l'équation : Q vaut sensiblement 82915 J. Peinture et « revenu de cuisson des peintures » ou « bake hardening » à une 20 température de 170 à 190°C pendant 15 à 30 min. Les composants ainsi fabriqués présentent, en service, après mise en forme, revenu optimisé sur pièce, assemblage et cuisson des peintures, des propriétés mécaniques élevées, un très bon comportement au crash et une bonne tenue à la 25 corrosion. Dans ses détails, l'invention sera mieux comprise à l'aide des exemples ci-après, qui n'ont toutefois pas de caractère limitatif. 30 Exemples Préambule 3042140 12 Le Tableau 1 récapitule les compositions chimiques nominales (% en poids) des alliages utilisés lors des essais. Composition Si Fe Cu Mn Mg Cr Ti V -2,67 x Si + 2,87 Invention 1 0.65 0.19 0.15 0.19 0.65 0.03 0.05 0.08 1.13 Invention 2 0.63 0.15 0.15 0.20 0.65 0.03 0.05 0.08 1.19 Invention 3 0.70 0.15 0.11 0.13 0.65 0.03 0.02 - 1.00 Invention 4 0.65 0.15 0.15 0.20 0.97 0.03 0.05 0.05 1.13 Invention 5 0.71 0.15 0.15 0.20 0.71 0.03 0.02 0.01 0.97 Invention 6 0.80 0.14 0.14 0.20 0.54 0.03 0.02 - 0.73 Alliage 7 0.90 0.24 0.09 0.17 0.41 0.04 0.02 - 0.47 Alliage 8 0.56 0.24 0.09 0.13 0.53 0.03 0.02 - 1.37 Alliage 9 0.67 0.30 0.09 0.15 0.64 0.03 0.02 - 1.08 Alliage 10 1.00 0.24 0.17 0.17 0.60 0.03 0.02 - 0.20 5 Tableau 1 Les plaques de laminage de ces différents alliages ont été obtenues par coulée semi-continue verticale. Après scalpage, ces différentes plaques ont subi un traitement thermique d'homogénéisation et/ou de réchauffage dont les températures 10 sont données dans le Tableau 2. Les plaques des cas 1, 2, 7 et 8 ont subi un traitement d'homogénéisation à 530°C consistant en une montée en température à une vitesse de 30°C/h jusqu'à 530°C et un maintien de l'ordre de 3 heures à cette température. Cette étape 15 d'homogénéisation est directement suivie d'une étape de laminage à chaud. Les plaques des cas 3 et 9 ont subi un traitement d'homogénéisation à 540°C consistant en une montée en température à une vitesse de 30°C/h jusqu'à 540°C, un maintien de l'ordre de 5 heures à cette température directement suivi du laminage à chaud. 20 Les plaques des cas 4, 5 et 6 ont subi une homogénéisation consistant en une montée à 570°C avec maintien minimum de 2 heures à cette température, directement suivi du laminage à chaud. Les plaques du cas 10, ont subi un traitement d'homogénéisation à 550°C consistant en une montée en température à une vitesse de 30°C/h jusqu'à 550°C, un 3042140 13 maintien de l'ordre de 4 heures à cette température. Cette étape d'homogénéisation est directement suivie d'une étape de laminage à chaud. L'étape suivante de laminage à chaud a lieu sur un laminoir réversible suivi selon les 5 cas d'un laminoir tandem à chaud à 4 cages jusqu'à une épaisseur comprise entre 3,5 et 10 mm. Les épaisseurs de sortie de laminage à chaud des cas testés sont données dans le Tableau 2. Elle est suivie d'une étape de laminage à froid qui permet d'obtenir des tôles 10 d'épaisseurs comprises entre 2.0 et 2.5 mm. Les épaisseurs de sortie de laminage à froid des cas testés sont données dans le Tableau 2 ci-après. Les étapes de laminage sont suivies d'une étape de traitement thermique de mise en solution et trempe. La mise en solution se fait à une température au-delà de la 15 température de solvus de l'alliage, tout en évitant la brûlure. La tôle mise en solution est ensuite trempée à une vitesse minimum de 30°C/s. Pour tous les cas, excepté les cas 2, 4, 5 et 6, cette étape se fait en four à passage par élévation de la température du métal jusqu'à température de mise en solution en moins d'une minute environ directement suivie par une trempe. 20 Pour les cas 2, 4, 5 et 6, la mise en solution se fait en four à air avec introduction en four chaud, atteinte de la température de mise en solution en moins de 20 minutes et maintien à cette température pendant 30 minutes. Cette étape de mise en solution est suivie d'une trempe par immersion dans de l'eau 25 à 85°C. La trempe est suivie d'un traitement thermique de pré-revenu, destiné à améliorer les performances du durcissement lors de la cuisson des peintures. Pour tous les cas testés, excepté les cas 2, 4, 5 et 6, cette étape est réalisée par 30 bobinage à une température d'au moins 60°C suivi du refroidissement à l'air libre. Pour les cas 2, 4, 5 et 6, le pré-revenu est obtenu par immersion et maintien des tôles dans l'eau à 85°C pendant 8 heures. Dans tous les cas une maturation à température d'au moins 72 heures a ensuite été réalisée. 3042140 14 Composition Homogénéisation Epaisseur sortie LAF sortie LAC Epaisseur Invention 1 530°C 10 mm 2.5 mm Invention 2 530°C 10 mm 2.5 mm Invention 3 540°C 6.3 mm 2.0 mm Invention 4 570°C 10 mm 2.5 mm Invention 5 570°C 10 mm 2.5 mm Invention 6 570°C 10 mm 2.5 mm Alliage 7 530°C 6.3 mm 2.0 mm Alliage 8 530°C 4.3 mm 2.0 mm Alliage 9 540°C 10 mm 2.5 mm Alliage 10 550°C 5.0 mm 2.3 mm Tableau 2 Les étapes de mise en solution, trempe, pré-revenu et maturation à 5 température ambiante pendant un temps minimum de 72 h sont suivies de traitements thermiques, dits revenus, tels que décrits dans le Tableau 3. Après revenu, l'ensemble des cas testés subissent un traitement thermique de simulation de la cuisson des peintures en four à air avec introduction en four chaud et maintien pendant 20 min à 185°C. 10 Numéro Composition Revenus Temps [min] Température [°C] d'essai 1 Invention 1 Revenu E 120 205 2 Invention 1 Invention B 480 205 3 Invention 1 Revenu F 960 205 4 Invention 2 Invention A 240 205 5 Invention 3 Invention A 240 205 6 Invention 4 Invention A 240 205 7 Invention 5 Invention A 240 205 8 Invention 6 Invention A 240 205 9 Alliage 7 Revenu D 60 205 10 Alliage 7 Invention B 480 205 11 Alliage 8 Revenu E 120 205 12 Alliage 8 Invention A 240 205 13 Alliage 9 Revenu E 120 205 14 Alliage 9 Revenu F 960 205 14 Alliage 10 Revenu C 30 205 16 Alliage 10 Revenu G 1920 205 Tableau 3 3042140 15 Essais de traction Les essais de traction à température ambiante ont été réalisés selon la norme 5 NF EN ISO 6892-1 avec des éprouvettes non proportionnelles, de géométrie largement utilisée pour les tôles, et correspondant au type d'éprouvette 2 du tableau B.1 de l'annexe B de ladite norme. Ces éprouvettes possèdent notamment une largeur de 20 mm et une longueur calibrée de 120 mm. Les résultats de ces essais de traction en termes de limite conventionnelle d'élasticité 10 à 0.2%, Rpo,2, et mesurée sur les tôles telles que fabriquées selon les conditions décrites au paragraphe précédent, sont donnés dans le Tableau 4 ci-après. Les protocoles préconisent pour les pièces mises en forme à l'état métallurgique T4 puis subissant le traitement de cuisson des peintures, de réaliser entre la maturation et 15 la cuisson des peintures une pré-déformation en traction contrôlée de 2%, pour simuler la mise en forme par emboutissage. Dans le cas du traitement de revenu après maturation selon l'invention, cette pré-déformation n'a pas d'effet significatif sur les caractéristiques en traction du composant final, comme le montre la figure 3. 20 On peut donc considérer que les caractéristiques en traction des tôles à l'état métallurgique final ne sont pas significativement différentes de celles du composant embouti fini. Evaluation du comportement au crash 25 Le comportement au crash peut être estimé par un « test de pliage trois points » suivant la norme NF EN ISO 7438 et les procédures VDA 238-100 et VDA 239200. Le dispositif de pliage est tel que présenté en figure 1. On effectue le « pliage trois points » proprement dit en utilisant un poinçon B de 30 rayon r = 0.4 mm, la tôle étant supportée par deux rouleaux R, l'axe de pliage étant parallèle à la direction de laminage. Les rouleaux ont un diamètre de 30 mm et la distance entre les axes des rouleaux est égale à 30 + 2t mm, t étant l'épaisseur de la tôle testée T. 3042140 16 Au début de l'essai le poinçon est mis en contact avec la tôle avec une pré-force de 30 Newtons. Une fois le contact établi, le déplacement du poinçon est indexé à zéro. Le test consiste alors à déplacer le poinçon de manière à effectuer le « pliage trois points » de la tôle. 5 Le test s'arrête lorsqu'une microfissuration de la tôle conduit à une chute de force sur le poinçon d'au moins 30 Newtons, ou bien lorsque le poinçon s'est déplacé de 14,2 mm, ce qui correspond à la course maximale autorisée. A la fin du test, l'échantillon de tôle se retrouve donc plié comme illustré en figure 2. La ductilité en service s'évalue alors par la mesure de l'angle de pliage a. Plus 10 l'angle a est élevé, meilleure est l'aptitude au crash ou au pliage de la tôle. Afin de pouvoir comparer les performances des cas testés l'ensemble des angles mesurés pour différentes épaisseurs de tôle sont ramenés à la valeur anorm, selon la formule ci-après telle que décrite dans la norme VDA 239-200 : anorm am tm Fef 15 avec : anorm angle normalisé, am : angle mesuré, tref : épaisseur de référence, tm : épaisseur mesurée. 20 Les résultats de ces essais de pliage sur les tôles telles que fabriquées selon les conditions décrites au paragraphe « Préambule », sont donnés dans le Tableau 4 ci-après, selon le même ordre que dans le Tableau 3. 25 Les protocoles préconisent pour les pièces mises en forme à l'état métallurgique T4 puis subissant le traitement de cuisson des peintures, de réaliser entre la maturation et la cuisson des peintures une pré-déformation en traction contrôlée de 10%, pour simuler la mise en forme par emboutissage. Dans le cas du traitement de revenu après maturation selon l'invention, cette pré-déformation n'a pas d'effet très 30 significatif sur les caractéristiques du composant final. 3042140 17 On peut donc considérer que le comportement en pliage des tôles à l'état métallurgique final n'est pas significativement différent de celui du composant embouti fini. Numéro Composition Rp0.2 anorm d'essai [MPa] rl 1 Invention 1 285 72 2 Invention 1 263 98 3 Invention 1 235 113 4 Invention 2 287 109 5 Invention 3 265 93 6 Invention 4 312 98 7 Invention 5 295 103 8 Invention 6 275 99 9 Alliage 7 249 70 10 Alliage 7 218 93 11 Alliage 8 249 91 12 Alliage 8 238 99 13 Alliage 9 268 61 14 Alliage 9 209 103 14 Alliage 10 290 75 16 Alliage 10 239 91 5 Tableau 4 On y révèle clairement que seules les compositions et les revenus selon l'invention, en gras, permettent d'atteindre le compromis recherché soit une limite d'élasticité 10 Rpo,2> 260 MPa, ainsi qu'un angle de pliage anorm sans fissure > 90°. REVENDICATIONS1. Procédé de fabrication d'un composant embouti de carrosserie ou structure de caisse automobile encore appelée « caisse en blanc » en alliage d'aluminium destiné à absorber de l'énergie de façon irréversible lors d'un choc, comprenant les étapes suivantes : - Fabrication d'une tôle ou bande d'épaisseur comprise entre 1 et 3,5 mm en alliage de composition (% en poids) : Si : 0,60 - 0,85 ; Fe : 2. Procédé selon la revendication 1 caractérisé en ce que le temps de maintien du revenu à 205°C est compris entre 240 et 480 minutes ou à temps-température équivalent. 3. Procédé selon l'une des revendications 1 ou 2 caractérisé en ce que la teneur en Si de la tôle ou bande est comprise entre 0,60 et 0,75. 4. Procédé selon l'une des revendications 1 à 3 caractérisé en ce que la teneur en Fe de la tôle ou bande est comprise entre 0,05 et 0,20. 3042140 19 5. Procédé selon l'une des revendications 1 à 4 caractérisé en ce que la teneur en Cu de la tôle ou bande est comprise entre 0,08 et 0,15. 5 6. Procédé selon l'une des revendications 1 à 5 caractérisé en ce que la teneur en Mn de la tôle ou bande est comprise entre 0,10 et 0,15. 7. Procédé selon l'une des revendications 1 à 6 caractérisé en ce que la teneur en Mg de la tôle ou bande est comprise entre 0,60 et 0,70. 10 8. Procédé selon l'une des revendications 1 à 7 caractérisé en ce que la teneur en Ti de la tôle ou bande est comprise entre 0,03 et 0,10. 9. Procédé selon l'une des revendications 1 à 8 caractérisé en ce que la teneur en V 15 de la tôle ou bande est comprise entre 0,05 et 0,10. 10. Procédé selon l'une des revendications 1 à 9 caractérisée en ce que la fabrication de la tôle ou bande avant emboutissage comporte les étapes suivantes : - la coulée typiquement semi-continue verticale d'une plaque et son scalpage, 20 - l'homogénéisation de cette plaque à une température de 530 à 570°C avec un maintien entre 2 et 12 h, préférentiellement entre 4 et 6 h, - le laminage à chaud de la plaque en une bande d'épaisseur comprise entre 3,5 et 10 mm, - le laminage à froid jusqu'à l'épaisseur finale. 25 11. Composant embouti de carrosserie ou structure de caisse automobile encore appelée « caisse en blanc » élaboré par un procédé selon l'une des revendications 1 à 10, caractérisé en ce que sa limite d'élasticité, déterminée selon la norme NF EN ISO 6892-1, est > 260 MPa. 30 12. Composant embouti de carrosserie ou structure de caisse automobile encore appelée « caisse en blanc » élaboré par un procédé selon l'une des revendications 1 à 10, caractérisé en ce que son « angle de pliage trois points » anorm, 3042140 20 déterminé suivant la norme NF EN ISO 7438 et les procédures VDA 238-100 et VDA 239-200, est d'au moins 90°. 13. Composant embouti de carrosserie ou structure de caisse automobile encore 5 appelée « caisse en blanc », selon l'une des revendications 11 ou 12, caractérisée en ce qu'elle est choisie dans le groupe contenant notamment les doublures ou renforts de porte, de capot, de hayon, de pavillon, ou encore les longerons, les tabliers, les planchers de charges, les tunnels et les pieds avant, milieu et arrière, ainsi que les absorbeurs de choc ou « crashboxes ». 10